(57)【要約】【課題】リサイクル性が高く、微細な独立気泡を有するために、外観がきれいで加熱二次成形による物性低下が抑えられる、容易に外観のきれいなリサイクル可能なポリオレフィン系樹脂発泡体、およびその製造方法を提供する。【解決手段】ポリオレフィン系樹脂組成物に、高温、高圧下で超臨界状態にした不活性ガスを含浸した後に、圧力を開放して発泡させる製造方法において、平均気泡径が１０〜３００μｍで、独立気泡率が６０％以上であるポリオレフィン系樹脂発泡体であって、ポリオレフィン系樹脂組成物のポリマー成分１００質量部に対し、分子量が２００〜１０００であるノニオン系界面活性剤を０．００５〜１０質量部を含有することを特徴とする。【選択図】なし【特許請求の範囲】
【請求項１】
ポリオレフィン系樹脂組成物に、高温、高圧下で超臨界状態にした不活性ガスを含浸した後に、圧力を開放して発泡させる樹脂発泡体の製造方法において、ポリオレフィン系樹脂１００質量部に対して、分子量が２００〜１０００であるノニオン系界面活性剤０．００５〜１０質量部を含有することを特徴とする平均気泡径が１０〜３００μｍ、独立気泡率が６０％以上であるポリオレフィン系樹脂発泡体の製造方法。
【請求項２】
前記ポリオレフィン系樹脂組成物のポリマー成分として、ポリプロピレン系樹脂を５０〜１００重量％含む請求項１記載のポリオレフィン系樹脂発泡体の製造方法。
【請求項３】
前記ノニオン系界面活性剤の親水基と疎水基の連結基がエーテル基であることを特徴とする、請求項１又は２に記載のポリオレフィン系樹脂発泡体の製造方法。
【請求項４】
前記ノニオン系界面活性剤のＨＬＢが６〜１８であることを特徴とする、請求項１〜３のいずれかに記載のポリオレフィン系樹脂発泡体の製造方法。
【請求項５】
前記不活性ガスが二酸化炭素である、請求項１〜４のいずれかに記載のポリオレフィン系樹脂発泡体の製造方法。
【請求項６】
請求項１〜５のいずれかに記載の製造方法により得られるポリオレフィン系樹脂発泡体を熱成形して成形体を得る成形体の製造方法。
【発明の詳細な説明】
【技術分野】
【０００１】
本発明は、ポリオレフィン系樹脂発泡体およびその製造方法に関する。
【背景技術】
【０００２】
ポリオレフィン系樹脂を用いた発泡体は、樹脂本来の特徴である耐薬品性に加え、軽量で、断熱性や外部応力に対する緩衝性が良好であり、また真空成形などの加熱二次成形によって容易に成形体を得ることができるので、緩衝材、断熱材、食品容器、自動車用部材などの用途で幅広く利用されている。
【０００３】
ポリオレフィン系樹脂発泡体を構成する気泡が微細であると、表面状態が整った外観のきれいな発泡体となるだけでなく、加熱二次成形による発泡倍率の低下を抑えることができるため、軽量、断熱性、緩衝性などの発泡に起因する特性に優れた発泡成形体を得ることができる。
【０００４】
微細気泡を持つポリオレフィン系樹脂発泡体の製造方法としては、特許文献１の方法などがあるが、気泡核剤として無機充填剤を多量に添加するため、気泡が破泡しやすく、発泡倍率の高い発泡体を得るのが困難であったり、連続気泡率が高くなるため、発泡成形体の物性が低くなるという問題があった。また、この様な方法では、気泡核剤が数μｍの大きさとなるため、気泡を微細にするのには限度があった。
【０００５】
一方、無機充填剤などの気泡核剤に頼らずに微細気泡を得る方法として、非特許文献１に記載の核剤のない場所から気泡の誕生を考えた均質系核生成速度式によれば、樹脂に溶解したガス濃度を高くすることが有効と考えられる。すなわち、樹脂に溶解するガス濃度が高くなると、単位時間・単位樹脂体積あたりに発生する気泡、つまり気泡核が増加するため、より微細な気泡が得られるようになると考えられる。樹脂へのガス溶解量を増やす方法として、使用する発泡剤ガスとの親和性が高い分子構造を樹脂の分子構造内に導入することが考えられる。
【０００６】
さらに、独立気泡率の高いポリオレフィン系樹脂発泡体を製造する方法として、化学的もしくは物理的にポリオレフィン系樹脂を架橋させる特許文献２、３の方法などがある。
【先行技術文献】
【特許文献】
【０００７】
【特許文献１】特許４５２６９８６号
【特許文献２】特開２００７−１３８１５０
【特許文献３】特開２０１４−０２８９２５
【非特許文献】
【０００８】
【非特許文献１】「発泡成形」、情報機構、２００８年、Ｐ．３７
【発明の概要】
【発明が解決しようとする課題】
【０００９】
しかし、ポリオレフィン系樹脂には、使用する発泡剤と親和性の高い任意の官能基を導入することは難しいという問題があり、また、特許文献２、３の方法では、ポリオレフィン系樹脂に架橋構造を導入していることから、リサイクル性が低いといった問題点があった。
【００１０】
本発明は、微細な独立気泡を有するために、外観がきれいで加熱二次成形による断熱性及び外観性の低下が抑えられる、容易にリサイクル可能なポリオレフィン系樹脂発泡体、およびその製造方法を提供することである。
【課題を解決するための手段】
【００１１】
即ち、本発明は、
（ｉ）ポリオレフィン系樹脂組成物に、高温、高圧下で超臨界状態にした不活性ガスを含浸した後に、圧力を開放して発泡させる樹脂発泡体の製造方法において、ポリオレフィン系樹脂配合物のポリマー成分１００質量部に対して、分子量が２００〜１０００であるノニオン系界面活性剤０．００５〜１０質量部を含有することを特徴とする平均気泡径が１０〜３００μｍ、独立気泡率が６０％以上であるポリオレフィン系樹脂発泡体の製造方法。
（ｉｉ）ポリオレフィン系樹脂配合物のポリマー成分として、ポリプロピレン系樹脂を５０〜１００重量％含む（ｉ）記載のポリオレフィン系樹脂発泡体の製造方法。
（ｉｉｉ）ノニオン系界面活性剤の親水基と疎水基の連結基がエーテル基であることを特徴とする、（ｉ）又は（ｉｉ）に記載のポリオレフィン系樹脂発泡体の製造方法。
（ｉｖ）ノニオン系界面活性剤のＨＬＢが６〜１８であることを特徴とする、（ｉ）〜（ｉｉｉ）のいずれかに記載のポリオレフィン系樹脂発泡体の製造方法。
（ｖ）不活性ガスが二酸化炭素である（ｉ）〜（ｉｖ）に記載のポリオレフィン系樹脂発泡体の製造方法。
（ｖｉ）（ｉ）〜（ｖ）のいずれかに記載の製造方法により得られるポリオレフィン系樹脂発泡体を熱成形して成形体を得る成形体の製造方法。
【発明の効果】
【００１２】
本発明のポリオレフィン系樹脂発泡体は、ポリオレフィン系樹脂との相溶性に優れ、発泡剤との親和性が高い界面活性剤によって、微細な独立気泡を持つ発泡体を形成するため、表面が整った外観のきれいな発泡体となり、さらに、加熱二次成形による発泡倍率の低下や物性低下が抑えられるので、発泡に起因した軽量性、断熱性、緩衝性などの特性に優れた発泡成形体を得ることができる。
さらに、本発明のポリオレフィン系樹脂発泡体の製造工程は、ポリオレフィン系樹脂の架橋反応を伴わないため、リサイクルが可能な発泡体を製造することができる。
【発明を実施するための形態】
【００１３】
本発明のポリオレフィン系樹脂発泡体は、ノニオン系界面活性剤を含有するポリオレフィン系樹脂組成物に、高温、高圧下で超臨界状態にした不活性ガスを含浸した後に、圧力開放によって発泡させたものである。
【００１４】
ポリオレフィン系樹脂としては、特に限定されるものではなく、公知のポリオレフィン系樹脂を選択することができる。所望の物性を容易に得るために、ポリプロピレン系樹脂、ポリエチレン系樹脂及びこれらの組み合わせが好ましい。
【００１５】
ポリプロピレン系樹脂としては、プロピレン単独重合体又はプロピレンと他のオレフィンとの共重合体が好ましく、プロピレン単独重合体がより好ましい。プロピレンと共重合する他のオレフィンとしては、例えば、エチレンの他に、１−ブテン、１−ペンテン、４−メチル−１−ペンテン、１−ヘキセン、１−オクテン、１−ノネン、１−デセンなどの炭素数が４〜１０であるα−オレフィンが挙げられる。プロピレンと他のオレフィンとの共重合体としてはエチレン成分の少ない共重合体が好ましく、ランダム共重合体又はブロック共重合体のいずれであってもよいが、耐熱性に優れていることから、ブロック共重合体が好ましい。
【００１６】
また、本発明に用いられるポリプロピレン系樹脂としては、発泡性に優れることから、高溶融張力ポリプロピレン系樹脂を使用することが好ましい。高溶融張力ポリプロピレン系樹脂としては、分子構造中に自由末端長鎖分岐を有していたり、高分子量成分を含んでいたりすることで溶融張力を上げたものなどがある。この高溶融張力ポリプロピレンは、市販品を使用できる。
【００１７】
ポリエチレン系樹脂として、例えば、分枝鎖状低密度ポリエチレン、直鎖状低密度ポリエチレン、中密度ポリエチレン、高密度ポリエチレン並びにエチレン単量体を主成分とするエチレン−プロピレン共重合体、エチレン−α−オレフィン共重合体のような重合体を挙げることができる。前記例示中、低密度とは０．９１〜０．９４ｇ／ｃｍ３であることが好ましく、０．９１〜０．９３ｇ／ｃｍ３であることがより好ましい。高密度とは０．９５〜０．９７ｇ／ｃｍ３であることが好ましく、０．９５〜０．９６ｇ／ｃｍ３であることがより好ましい。中密度とはこれら低密度と高密度の中間の密度である。
【００１８】
ポリオレフィン系樹脂は、単独で用いてもよいし、２種以上を適宜組み合わせて混合して用いてもよい。
【００１９】
また、ポリオレフィン系樹脂配合物のポリマー成分に占めるポリプロピレン系樹脂の割合は、５０重量％以上であることが好ましく、より好ましくは６０重量％以上である。ポリプロピレン系樹脂の割合が５０重量％より少ないと、発泡体の耐熱性が低くなり、さらに熱成形の際に発泡倍率が低下しやすくなる。
【００２０】
本発明のポリオレフィン系樹脂組成物には、発泡体の物性や成形性を損なわない範囲で、ポリエチレン系樹脂やポリプロピレン系樹脂以外に、エチレン−アクリル酸エチル共重合体樹脂、エチレン−酢酸ビニル共重合体樹脂、ポリブテン樹脂、ポリ−４−メチルペンテン−１樹脂などのポリプロピレン系樹脂との相溶性の高い樹脂をポリオレフィン系樹脂成分以外のポリマー成分として含有させることもできる。
【００２１】
本発明のノニオン系界面活性剤には、ポリオレフィン系樹脂との相溶性と発泡剤との親和性の二つの特性が必要であることから、親水基と疎水基がエーテル基で結合されている構造であることが好ましい。この様なノニオン系の界面活性剤として、例えば、ポリオキシエチレンアルキルエーテル型やポリオキシエチレンアルキルフェニルエーテル型、ポリオキシエチレンポリオキシプロピレングリコール型のノニオン系界面活性剤などが挙げられる。
【００２２】
上記ノニオン系界面活性剤は、分子量２００〜１０００であることが好ましく、分子量３００〜８００であることがより好ましい。さらに、界面活性剤の親水性を示すグリフィンのＨＬＢ（Ｈｙｄｒｏｐｈｉｌｅ−Ｌｉｐｏｐｈｉｌｅ  Ｂａｌａｎｃｅ）が６〜１８であることが好ましく、８〜１６であることがより好ましい。分子量とＨＬＢがこの範囲から外れると、ポリオレフィン樹脂との相溶性が低下するため、界面活性剤が樹脂に均一に分散しないため、発泡体全体に均一に気泡核が形成されなくなって歪な発泡体となったり、樹脂から界面活性剤がブリードアウトしやすくなって発泡体を汚染してしまう。また、発泡剤との親和性が低下するため、ポリオレフィン樹脂に対する発泡剤溶解量が増えないので、微細気泡が形成されない。なお、ＨＬＢは［親水部分の分子量/界面活性剤の分子量］×２０で定義される値である。
アニオン性界面活性剤及びカチオン性界面活性剤では発泡は行われるが充分ではないため好ましくない。
【００２３】
ノニオン系界面活性剤は、ポリオレフィン系樹脂組成物を構成する樹脂成分１００質量部に対して、０．００５〜１０質量部であることが好ましく、より好ましくは０．０１〜５質量部である。０．０１質量部より少ないと、微細気泡を形成する効果が低く、１０質量部より多いと樹脂組成物の樹脂粘度が低下するため、破泡し易くなって、発泡倍率や独立気泡率が低下する。
【００２４】
さらに、本発明のポリオレフィン系樹脂配合物には各種の添加剤を添加してもよい。各種の添加剤としては、例えば、発泡核剤、着色剤、造核剤、酸化防止剤、熱安定剤、耐候剤、紫外線吸収剤、難燃剤、無機充填剤、抗菌剤、収縮防止剤などが挙げられる。その場合の添加量は１０重量％以下が好ましく、５重量％以下がより好ましい。
【００２５】
前述のポリオレフィン系樹脂、ノニオン系界面活性剤および場合によって任意に配合する成分からなる樹脂組成物を押出機に供給して溶融混練する。なお、押出機としては、単軸押出機、二軸押出機、あるいはそれらを組合せたタンデム型押出機などが挙げられるが、押出条件を調整しやすいことから、タンデム型押出機が好ましい。
【００２６】
また、発泡剤は押出機の途中から溶融状態の樹脂組成物中に圧入されて均一に混合される。発泡剤としては、超臨界状態で前記の樹脂組成物に含浸するものであればよく、常温常圧で気体である不活性ガスとして、窒素、ヘリウム、二酸化炭素など、およびそれらの混合ガスなどが挙げられ、取り扱いが容易で、安全性が高く、作業環境が優れていることから、二酸化炭素および窒素が好ましく、二酸化炭素が特に好ましい。
【００２７】
発泡剤の量は、樹脂発泡体の発泡倍率に応じて適宜、調整できる。しかし、発泡剤量が少ないと、樹脂発泡体の発泡倍率が低くなり、軽量性や断熱性が低下することがある。一方、多いと、気泡成長時に破泡しやすく、樹脂発泡体中の独立気泡率が低下したり、発泡倍率が高くなりすぎて発泡体の強度が不足することがある。従って、発泡剤の量は、樹脂組成物１００質量部に対して０．１〜１０質量部であることが好ましく、１．５〜４質量部であることがより好ましい。
【００２８】
押出機内において発泡剤が混合された樹脂組成物を押出機の先端に取り付けた金型から押出発泡させて所望の形態を有するポリオレフィン系樹脂発泡体を得ることができる。なお、金型として円環ダイを用いた場合、樹脂発泡体がシート状になるため、加熱二次成形に適した発泡体となる。
【００２９】
本発明の樹脂発泡体は、平均気泡径が１０〜３００μｍであることが好ましく、５０〜２００μｍであることがより好ましい。気泡成長が十分でないと、平均気泡径が１０μｍより小さくなるため、重く、断熱性や緩衝性の乏しい発泡体となる。また、３００μｍより大きいと発泡体の表面の凹凸が大きくなり、発泡体の外観が悪化する。
【００３０】
本発明の樹脂発泡体は、該発泡体の独立気泡率が６０％以上であることが好ましい。独立気泡率が６０％より低いと、後述の加熱二次成形時に、発泡体が押し潰されて発泡倍率の低下が起こるので、断熱性や緩衝性などの発泡によって得られた特性が低下する。
【００３１】
本発明の樹脂発泡体は、多くの成形方法を取ることができ、真空成形、圧空成形（押出圧空成形、熱板圧空成形、真空圧空成形など）、自由吹込成形、折り曲げ加工、マッチド・モールド成形、熱板成形などの慣用の熱成形などで、簡便に二次成形することができる。凹部形状などの三次元形状の成形体を容易に成形できる観点から、加熱したシートを圧空により金型に押し当てて成形する圧空成形や、金型と加熱したシートとの間を真空にすることにより加熱シートを金型側に引き込んで成形する真空成形、あるいは真空圧空成形が好ましい。
【００３２】
また、本発明の樹脂発泡体は、剛性や弾性の異なる他の樹脂フィルム、樹脂シート、ゴムシートなどの各種材料と組み合わせて複合化してもよい。発泡体と上記各種材料との複合体の製造方法は、接着剤などを用いた貼合わせでもよいし、熱ラミネート法でもよいし、共押出法により熱融着させてもよい。
【００３３】
本発明の樹脂発泡体を加熱二次成形した発泡成形体は、熱成形による物性低下が抑制されるため、軽量で断熱性や緩衝性に優れた、外観のきれいな成形体となるため、食品容器などに好適に使用することができる。
【実施例】
【００３４】
以下、本発明の実施例および比較例を挙げて、本発明の効果について具体的に説明する。なお、本発明はこれらの実施例により限定されるものではない。本実施例においては、下記に示す方法で、実施例および比較例のポリオレフィン系樹脂発泡体を製造し、その特性を評価した。
【００３５】
＜実施例１＞
［ポリオレフィン系樹脂発泡体の製造］
スクリュー径４０ｍｍφと５０ｍｍφのタンデム型単軸押出機にて樹脂発泡体を製造した。まず、高溶融張力タイプのポリプロピレン系樹脂（日本ポリプロ社製  商品名「ＮＥＷＦＯＡＭＥＲ  ＦＴＳ−６０００」）１００質量部に対し、ノニオン系界面活性剤としてポリオキシエチレン（９−１０）オクチルフェニルエーテル（和光純薬工業社製  商品名「Ｔｒｉｔｏｎ  Ｘ−１００」、分子量６２５、ＨＬＢ１３．５）０．５質量部を均一に混合したものを、スクリュー径４０ｍｍφの単軸押出機に供給した。更に、発泡剤として超臨界状態にした二酸化炭素（発泡剤A）を樹脂１００質量部に対して２質量部の割合で４０ｍｍφの押出機の途中から圧入し、溶融混合した。このときのシリンダー温度１６０〜２１０℃、樹脂温度１７０〜２１０℃、樹脂圧力１０〜１６ＭＰａであった。
その後、２００℃に設定した連結管を介して、シリンダー温度１６５〜１８０℃に調整したスクリュー径５０ｍｍφの単軸押出機に移送した。さらに、リップ開度０．３ｍｍ、口径４０ｍｍの円環ダイより吐出１０ｋｇ／ｈｒで押出し、直径１５２ｍｍのマンドレルに添わせて引取った円筒状の樹脂発泡体を、円周の下部一箇所をカッターで切開し、厚み３〜５ｍｍのシート状の樹脂発泡体を得た。
【００３６】
［発泡成形体の成形］
シート状の樹脂発泡体を単発成形機を使用し、マッチド・モールド成形法によって、間口が１１０×１１０ｍｍで、底面が９０×９０ｍｍの深さ２５ｍｍの角型容器に熱成形した。成形条件としては、ヒーター温度は５００℃に設定した上で、発泡体の表面温度が１３５〜１４０℃となるように適宜、加熱時間を調整した。
【００３７】
［樹脂発泡体および発泡成形体の発泡倍率］
樹脂発泡体および発泡成形体の発泡倍率は、未発泡体の組成物の比重と、ＪＩＳ  Ｋ７１１２に準拠した電子比重計ＭＤＳ−３００（アルファーミラージュ社製）によって測定した発泡体の見かけ比重から算出した。
なお、発泡成形体の発泡倍率は、容器の底面の見かけ比重から算出した。
【００３８】
［樹脂発泡体の平均気泡径］
樹脂発泡体の平均気泡径は、発泡体をＭＤ方向（押出方向）及びＴＤ方向（押出方向に直交する方向）に沿って切断し、それぞれの切断面の中央部をレーザー共焦点顕微鏡ＬＥＸＴ  ＯＬＳ４１００（オリンパス社製）を用いて観察した。得られた画像の１００個以上の気泡について気泡径を、画像解析式粒度分布ソフトウェアＭａｃ−Ｖｉｅｗ（マウンテック社製）によって測定し、平均した。
【００３９】
［樹脂発泡体の独立気泡率］
樹脂発泡体の独立気泡率は、ＡＳＴＭ  Ｄ−２８５６−８７に準拠して測定した。発泡体の幅方向に３等分した各位置から１０ｍｍ×１０ｍｍの大きさにサンプルを６点切り出し、空気比較式比重計１０００型（東京サイエンス社製）を使用して連続気泡部を除いた独立気泡部分の体積を測定して次式により独立気泡率を求め、それらの独立気泡率を平均した。
独立気泡率（％）＝独立気泡部体積（ｃｍ３）／発泡体見かけの体積（ｃｍ３）×１００
【００４０】
［樹脂発泡体の熱伝導率］
発泡体の熱伝導率は、迅速熱伝導率計ＱＴＭ−５００（京都電子工業社製）によって測定した。
【００４１】
［樹脂発泡体および発泡成形体の外観］
樹脂発泡体および発泡成形体の外観は、下記の基準によって目視にて評価した。
○：キメが細かく、平滑な面となっている（外観良好）
△：キメが粗いが、平滑な面となっている
×：表面の凹凸が著しく、平滑な面とならない
【００４２】
［発泡成形体の耐熱性］
発泡成形体の耐熱性は、発泡成形体の容器を１３０℃のオーブンで１５分加熱した後、変化の状態を下記の基準によって評価した。
〇：変形無し
△：表面の膨れ、フランジの反りなどの軽微な変形
×：著しい変形
【００４３】
［発泡成形体の断熱性］
発泡成形体の断熱性は、発泡成形体の容器に８０℃の熱湯を注いだ３０秒後の容器底の外面温度を測定し、下記の基準によって評価した。
◎：水温と底部外面の温度の差が２５℃以上。
○：水温と底部外面の温度の差が１５℃以上２５℃未満。
△：水温と底部外面の温度の差が１０℃以上１５℃未満。
×：水温と底部外面の温度の差が１０℃未満。
【００４４】
＜実施例２〜３＞
発泡剤量を変えて、実施例１と同様に、ポリオレフィン系樹脂発泡体および発泡成形体を作製し、評価した。
【００４５】
＜実施例４、比較例１〜２＞
界面活性剤の配合量を変えて、実施例１と同様に、ポリオレフィン系樹脂発泡体および発泡成形体を作製し、評価した。
【００４６】
＜実施例５、実施例８＞
ポリプロピレン系樹脂の配合量を変えて、実施例１と同様に、ポリオレフィン系樹脂発泡体および発泡成形体を作製し、評価した。なお、実施例５と実施例８におけるポリエチレン系樹脂は、高密度ポリエチレン（東ソー社製  商品名「ニポロンハード８３００Ａ」）である。
【００４７】
＜実施例６〜７、比較例３〜４＞
界面活性剤の種類を変えて、実施例１と同様に、ポリオレフィン系樹脂発泡体および発泡成形体を作製し、評価した。なお、実施例６における界面活性剤Ｂはポリオキシエチレン（２）ラウリルエーテル（花王社製  商品名「エマルゲン１０２ＫＧ」、分子量２７４、ＨＬＢ６．３）、実施例７における界面活性剤Ｃはポリオキシエチレン（１２）ステアリルエーテル（花王社製  商品名「エマルゲン３２０」、分子量７８２、ＨＬＢ１３．９）であり、比較例３における界面活性剤Ｅはポリオキシエチレンステアリルアミン（花王社製  商品名「アミート３０２」）であり、比較例４における界面活性剤Ｆはグリセリロールモノステアレート（花王社製  商品名「レオドールＭＳ−５０」）であり、比較例５における界面活性剤Ｄはポリオキシエチレン（４１）ラウリルエーテル（花王社製  商品名「エマルゲン１３０Ｋ」、分子量１９９０、ＨＬＢ１８．１）である。
【００４８】
＜比較例６＞
発泡剤として不活性ガスをイソブタン３５質量％及びノルマルブタン６５質量％の混合ガス（発泡剤B）に変えて、実施例１と同様に、ポリオレフィン系樹脂発泡体および発泡成形体を作製し、評価した。
【００４９】
以上の結果を、下表１〜２にまとめて示す。
【００５０】
【表１】
2018076426.tif 000002
【００５１】
【表２】
2018076426.tif 000003
【００５２】
上記表２に示すように、界面活性剤の配合量が本発明の範囲より少ない比較例１では、ポリオレフィン系樹脂発泡体は、気泡径が大きく、樹脂発泡体および発泡成形体の外観が悪くなり、逆に、界面活性剤の配合量が本発明の範囲を超えている比較例２のポリオレフィン系樹脂発泡体は、発泡倍率が低下するため、樹脂発泡体の熱伝導率が高く、発泡成形体の断熱性が低かった。親水基と疎水基がエーテル基で結合されていないポリオキシエチレンステアリルアミンを用いた比較例３では、低発泡倍率であるのにも拘らず、巨大な気泡が出来るために樹脂発泡体の表面の凹凸が酷く、樹脂発泡体の熱伝導率や発泡成形体の評価をすることができなった。親水基と疎水基がエーテル基で結合されていないグリセリロールモノステアレートを用いた比較例４では、気泡径が大きく、樹脂発泡体および発泡成形体の外観が悪かった。さらに、ノニオン系界面活性剤の特徴が本発明の範囲を外れている比較例６では、低発泡倍率であるのにも拘らず、巨大な気泡が出来るために樹脂発泡体の表面の凹凸が酷く、樹脂発泡体の熱伝導率や発泡成形体の評価をすることができなった。
【００５３】
これに対して、上記表１に示すように、樹脂配合物のポリマー成分に対するポリプロピレン系樹脂の比率と、親水基と疎水基がエーテル基で結合されているノニオン系界面活性剤の特徴および配合量を本発明の範囲内とした実施例１〜８のポリオレフィン系樹脂発泡体は、独立気泡率の高い、微細気泡を形成しており、発泡倍率が高いため、熱伝導率の低く、外観のきれいな樹脂発泡体となった。また、この樹脂発泡体を熱成形しても、発泡倍率の低下は起こらず、断熱性と耐熱性の優れた発泡成形体が得られた。また、樹脂組成物のポリマー成分に占めるポリプロピレン系樹脂の比率が比較的低い実施例８では、発泡成形体の発泡倍率と耐熱性が多少劣った。
【００５４】
以上の結果から、本発明によれば、リサイクル性の高い、微細な独立気泡を有するポリオレフィン系樹脂発泡体が得られることが確認された。
【産業上の利用の可能性】
【００５５】
本発明のポリオレフィン系樹脂発泡体は、多様な形状に熱成形することで、食品容器などの各種容器として好適に使用できる。